(57)【特許請求の範囲】
【請求項１】
緻密質のセリア系固溶体層上に、厚みが１μｍ以上の安定化ジルコニア層が積層されてなる固体電解質層と、
前記固体電解質層の積層方向の両側に設けられる一対の電極層とを備える固体電解質形燃料電池セルであって、
前記安定化ジルコニア層内において、前記セリア系固溶体層と前記安定化ジルコニア層との界面から深さ０．３μｍ未満の領域にのみセリウムが存在することを特徴とする固体電解質形燃料電池セル。
【請求項２】
前記安定化ジルコニア層と前記電極層との間に、セリア系固溶体からなる中間層を備えることを特徴とする請求項１記載の固体電解質形燃料電池セル。
【請求項３】
前記安定化ジルコニア層は、エアロゾルデポジション法により成膜されたことを特徴とする請求項１または２記載の固体電解質形燃料電池セル。
【請求項４】
前記前記中間層および前記電極層は、エアロゾルデポジション法により成膜されたことを特徴とする請求項２記載の固体電解質形燃料電池セル。
【発明の詳細な説明】
【技術分野】
【０００１】
本発明は、燃料電池の一形態である固体電解質形燃料電池セルに関する。
【背景技術】
【０００２】
燃料電池の種類としては、固体高分子形燃料電池、りん酸形燃料電池、溶融炭酸塩形燃料電池および固体電解質形燃料電池などがある。固体電解質形燃料電池に使用される電解質材料としては、安定化ジルコニアが広く使用されている。しかし、燃料電池の作動温度の低温化を図るためには、６５０℃以下のような温度域で安定化ジルコニアよりもイオン伝導率が高いセリア系固溶体が有力である。ここで、安定化ジルコニアとは、酸化イットリウム（Ｙ２Ｏ３）、酸化スカンジウム（Ｓｃ２Ｏ３）などを固溶した立方晶ジルコニア（ＺｒＯ２）であり、セリア系固溶体とは、酸化サマリウム（Ｓｍ２Ｏ３）、酸化ガドリニウム（Ｇｄ２Ｏ３）などを固溶したセリア（ＣｅＯ２）である。
【０００３】
たとえば、安定化ジルコニアやセリア系固溶体、酸化ビスマスなどの固体酸化物を電極にエアロゾルデポジション法（Aerosol Deposition：以下、ＡＤ法ということがある）で形成した固体酸化物形燃料電池用セルが知られている（たとえば、特許文献１参照）。
【０００４】
ところで、固体電解質として用いられるセリア系固溶体は、高いイオン伝導率を有するが、電子伝導性を示すため、安定化ジルコニアに比べて開回路電圧（Open Circuit 
Voltage：以下、ＯＣＶということがある）が低くなるという問題がある。
【０００５】
この問題を解決するために、たとえば、非特許文献１に示されるように、セリア系固溶体に薄い安定化ジルコニア層を形成した複合電解質が提案されている。安定化ジルコニア層は電子の移動を阻止し、高い開回路電圧を実現するとともに、層厚が薄いため、複合電解質においてイオン伝導性を低下する影響が小さいと報告されている。
【０００６】
セリア系固溶体と安定化ジルコニア層とを積層し、同時焼成（共焼結）によって複合電解質を作製する場合には、セリア系固溶体と安定化ジルコニア層との間で相互に元素の拡散が生じ、複合電解質として、イオン伝導性および電子絶縁性が低下してしまうという問題がある。安定化ジルコニア層のセリア系固溶体への積層は、たとえば、非特許文献１〜３では、イオンプレーティング法、スピンコーティング法、パルスレーザーデポジション法で膜形成する方法が報告されている。
【先行技術文献】
【特許文献】
【０００７】
【特許文献１】特開２００５−１２９３７０号公報
【非特許文献】
【０００８】
【非特許文献１】K.Eguch,T.Setoguchi,T.Inoue,H.Arai,Elactrical properties of ceris-besed oxide and their application to solid oxide fuel cells,Solid State Ionics 52(1992)165-172.
【非特許文献２】Seung-Goo Kim,Sung PilYoon,Suk Woo Nam,Sang-Hoon Hyun,Seong-Ahn Hong,Fabrication and characterization of a YSZ/YDC composite electrolyte by a sol-gel coating method,Journal of Powder Sources 110(2002)222-228.
【非特許文献３】Dongfang Yang,Xinge Zhang,Suwas Nikumb,Cyrille Deces-Petit,Rob Hui,Radenka Maric,Dave Ghosh,Low temperature solide fuel cells with pulsed laser deposited bi-layer electrolyte,Journal of Powder Sources 164(2007)182-188.
【発明の概要】
【発明が解決しようとする課題】
【０００９】
非特許文献１に示すイオンプレーティング法では、低い加熱温度でセリア系固溶体に安定化ジルコニア層を形成し、層間の組成拡散を軽減できるが、イオン堆積で形成した安定化ジルコニア層の結晶性が低く、開回路電圧の改善効果が不十分の上、複合電解質からなるセルの抵抗が高いという問題がある。また、固溶体の組成の正確な制御が困難であるという問題もある。
【００１０】
また、非特許文献２に示すスピンコーティング法で作製した安定化ジルコニア層は、層の緻密化のために、１４００℃付近の高い温度での熱処理を要する。このような高温熱処理によりセリア系固溶体と安定化ジルコニア層との間に元素の相互拡散が発生し、その結果、開回路電圧の改善効果が不十分となる問題がある。
【００１１】
さらに、非特許文献３に示すパルスレーザーデポジション法による積層電解質の作製では、加熱された基材に高エネルギーの粒子が衝突することで、粒子と基材との間に化学的結合が形成されるため、成膜過程中に電解質膜の中へ基材の成分が混入、拡散する問題がある。特に、安定化ジルコニア層にセリウムが侵入することにより、開回路電圧の改善効果が低下することと、電解質の抵抗率が高くなるという問題がある。
【００１２】
本発明の目的は、セリア系固溶体層と安定化ジルコニア層との複合化における元素拡散を抑制することにより、固体電解質の抵抗率の増加を抑制し、開回路電圧が高い固体電解質形燃料電池セルを提供することである。
【課題を解決するための手段】
【００１３】
本発明は、緻密質のセリア系固溶体層上に、厚みが１μｍ以上の安定化ジルコニア層が積層されてなる固体電解質層と、
前記固体電解質層の積層方向両側に設けられる一対の電極層とを備える固体電解質形燃料電池セルであって、
前記安定化ジルコニア層内において、前記セリア系固溶体層と前記安定化ジルコニア層との界面から深さ０．３μｍ未満の領域にのみセリウムが存在することを特徴とする固体電解質形燃料電池セルである。
【発明の効果】
【００１４】
本発明の固体電解質形燃料電池セルは、固体電解質層と一対の電極層とを備え、固体電解質層は、緻密質のセリア系固溶体層上に、厚みが１μｍ以上の安定化ジルコニア層が積層されてなる。一対の電極層は、前記固体電解質層の積層方向両側に設けられる。
【００１５】
前記安定化ジルコニア層内において、前記セリア系固溶体層と前記安定化ジルコニア層との界面から深さ０．３μｍ未満の領域にのみセリウムが存在することを特徴とする。
【００１６】
これにより、固体電解質層の抵抗率の増加を抑制するとともに、開回路電圧が高い固体電解質形燃料電池セルを実現することができる。
【図面の簡単な説明】
【００１７】
【図１】本発明の第１実施形態である固体電解質形燃料電池セル１の構成を示す断面図である。
【図２】本発明の第２実施形態である固体電解質形燃料電池セル１０の構成を示す断面図である。
【発明を実施するための形態】
【００１８】
図１は、本発明の第１実施形態である固体電解質形燃料電池セル１の構成を示す断面図である。固体電解質形燃料電池セル（以下では単に「燃料電池セル」という）１は、固体電解質層２と、空気極３と、燃料極４とを備える。
【００１９】
固体電解質層２は、セリア系固溶体層２ａと安定化ジルコニア層２ｂとが積層された複合材料で構成される。
【００２０】
セリア系固溶体層２ａとして用いられる固溶体としては、酸化イットリウム（Ｙ２Ｏ３）、酸化サマリウム（Ｓｍ２Ｏ３）、酸化ガドリニウム（Ｇｄ２Ｏ３）などを１種類以上固溶したセリア（ＣｅＯ２）が挙げられ、たとえば希土類固溶セリアであるＧＤＣ（Ｇｄ０．１Ｃｅ０．９Ｏ１．９５）が好ましい。
【００２１】
安定化ジルコニア層２ｂとして用いられるジルコニアとしては、酸化イットリウム（Ｙ２Ｏ３）、酸化スカンジウム（Ｓｃ２Ｏ３）、酸化イッテルビウム（Ｙｂ２Ｏ３）などを１種類以上固溶した立方晶ジルコニア（ＺｒＯ２）が挙げられ、たとえばＹＳＺ（ＺｒＯ２−８ｍｏｌ％Ｙ２Ｏ３）が好ましい。
【００２２】
セリア系固溶体層２ａと安定化ジルコニア層２ｂとは、酸素イオンの移動を促進するために立方晶格子に欠陥を有する結晶構造であれば、特に固溶する元素の種類と固溶量とは限定されない。セリア系固溶体層２ａの厚みは、たとえば、０．０１〜３ｍｍであり、この範囲内では、燃料極４で生成した酸化物イオンの透過性が高く空気極３へと十分に移動する。
【００２３】
安定化ジルコニア層２ｂの厚みは、１μｍ以上とする。安定化ジルコニア層２ｂの厚さは、薄いほど固体電解質層２の電気伝導率が高くなるので好ましいが、製造工程または電池反応の過程において、表面部からの異物侵入などにより電子伝導性が発現し、開回路電圧（ＯＣＶ）が低くなるおそれがある。
【００２４】
安定化ジルコニア層２ｂを一定の厚み以上、すなわち１μｍ以上に形成することにより、固体電解質層２の電気絶縁性を保持し、開回路電圧を高くすることができる。安定化ジルコニア層２ｂの厚みとしては、１μｍ以上１０μｍ以下が好ましく、より好ましくは１μｍ以上５．６μｍ以下である。
【００２５】
本実施形態の燃料電池セル１では、これらのセリア系固溶体層２ａおよび安定化ジルコニア層２ｂを積層して固体電解質層２を得るが、その生成プロセスでは、予め準備したセリア系固溶体層２ａの表面に安定化ジルコニア層２ｂを形成する。
【００２６】
セリア系固溶体層２ａの形成方法は、従来公知の形成方法により形成することができ、たとえば、原料粉末をプレス成形し、焼結させることで緻密質のセリア系固溶体層２ａが得られる。厚みを含めたセリア系固溶体層２ａの外形寸法は、焼結による収縮を考慮してプレス成形時の外形寸法により調整可能である。
【００２７】
安定化ジルコニア層２ｂの形成方法は、安定化ジルコニア層２ｂ内において、セリア系固溶体層２ａと安定化ジルコニア層２ｂとの界面から深さが０．３μｍ未満の領域にのみセリウムが存在するように形成する。
【００２８】
安定化ジルコニア層２ｂを形成する各工程において、たとえば１４００℃などの高温加熱を行ったり、粒子を基材に高速で衝突させるなどの膜形成を行った場合、安定化ジルコニア層２ｂの成分がセリア系固溶体層２ａへと移動したり、セリア系固溶体層２ａの成分が安定化ジルコニア層２ｂへと移動するなど組成の拡散が発生する。これにより、安定化ジルコニア層２ｂ内部の所定の深さ以上にまでセリアが拡散してしまうと、低イオン伝導性の領域が形成されてしまい、安定化ジルコニア層２ｂ全体の電子伝導率が増加することがある。電子伝導率が増加することにより、燃料電池セルの開回路電圧およびイオン伝導率を低下させてしまう。
【００２９】
このような安定化ジルコニア層２ｂの電子伝導率を増加させないために、本実施形態の燃料電池セル１における固体電解質層２では、上記のように、界面からの深さが０．３μｍ未満の領域にのみセリウムが存在するようにし、界面からの深さが０．３μｍ以上の深い領域には、セリウムが存在しないように形成する。
【００３０】
安定化ジルコニア層２ｂの形成方法は、上記の規定を満足するものであれば、種々の物理的、化学的成膜方法および積層方法を利用可能であって、特に限定されない。
【００３１】
たとえばスパッタ法、真空蒸着法、イオンプレーティング法、レーザアブレーション法などのＰＶＤ法（Physical Vapor Deposition：物理的気相成長法）、プラズマ溶射法、エアロゾルデポジション法、ガスデポジション法（Gas Deposition：ＧＤ法）、ＣＶＤ法（Chemical Vapor Deposition：化学気相成長法）などが挙げられる。これらの形成方法のなかでも、エアロゾルデポジション法で形成することにより、本実施形態の燃料電池セル１は優れた特性を示す。
【００３２】
エアロゾルデポジション法は、たとえば、特許文献１にも示されているように、微小粉体を気体中に分散したエアロゾルを基材表面に吹き付けることで微小粉体からなる膜構造体を形成する成膜方法である。基材を加熱する必要がなく、原料の微小粉体が直接基材に衝突して成膜するため、基材と膜構造体との間に成分の拡散が生じ難い。
【００３３】
本実施形態においては、基材がセリア系固溶体層２ａであり、安定化ジルコニアの微小粉体をセリア系固溶体層２ａの表面に吹き付けることで、安定化ジルコニア層２ｂを形成する。
【００３４】
エアロゾルデポジション法を使用して安定化ジルコニア層２ｂを形成することにより、安定化ジルコニア層２ｂへのセリア成分の侵入を比較的容易に抑制することができ、安定化ジルコニア層２ｂ内の界面からの深さが０．３μｍ以上の深い領域には、セリウムが存在しないように形成することができる。
【００３５】
エアロゾルデポジション法を使用して安定化ジルコニア層２ｂを形成したのち、加熱処理により安定化ジルコニア層２ｂ中の欠陥を除去し、さらに特性を改善することができる。この場合、セリア系固溶体層２ａと安定化ジルコニア層２ｂとの間の元素拡散を低く抑えるために、たとえば１２００℃以下の温度で短時間加熱処理することが好ましく、特に１１００℃以下で加熱処理することが好ましい。
【００３６】
空気極３と、燃料極４とは一対の電極層を構成して図示しない金属導体によって電気製品等の負荷に電気的に接続される。空気極３はセリア系固溶体層２ａに隣接して設けられ、燃料極４は安定化ジルコニア層２ｂに隣接して設けられる。
【００３７】
空気極３には、酸素を含む空気が供給される。空気極３では、空気に含まれる酸素分子と、金属導体から供給される電子とが反応して酸化物イオン（Ｏ２−）が発生する。発生した酸化物イオンは、固体電解質層２を透過して燃料極４へと移動する。
【００３８】
燃料極４は、水素など燃料電池セルの燃料が供給される。供給される燃料が水素である場合、燃料極４では、水素分子と固体電解質層２を透過した酸化物イオンとが反応して水と電子とを生じる。生じた電子は、金属導体を通って負荷を介して空気極３へと移動する。
【００３９】
空気極３および燃料極４を構成する材料としては、導電性セラミックスが主に用いられる。空気極３としては、たとえば、ぺロブスカイト型固溶体Ｌａ（Ｓｒ）ＭｎＯ３、ＬＳＣＦ(Ｌａ０．６Ｓｒ０．４Ｃｏ０．８Ｆｅ０．２Ｏ３)などが用いられる。燃料極４としては、Ｎｉ−ＧＤＣ（Ｇｄ０．１Ｃｅ０．９Ｏ１．９５）、Ｎｉ−ＹＳＺ（ＺｒＯ２−８ｍｏｌ％Ｙ２Ｏ３）、などが用いられる。
【００４０】
空気極３および燃料極４を形成する方法は、従来公知のセラミックス成膜方法を用いることができるが、安定化ジルコニア層２ｂと同様に、エアロゾルデポジション法を用いて形成することが好ましい。エアロゾルデポジション法は、微小粉体の原料の形態およびエアロゾルの流速を調節することで、緻密体も多孔質体も形成することができ、緻密体の緻密度も多孔質体の空隙率も、適宜制御することが可能である。また、エアロゾルデポジション法は加熱工程が不要なため、各層間の元素の拡散を殆どなくすことができる。
【００４１】
本実施形態の燃料電池セル１は、安定化ジルコニア層２ｂ、空気極３および燃料極４をエアロゾルデポジション法によって形成する。
【００４２】
図２は、本発明の第２実施形態である燃料電池セル１０の構成を示す断面図である。燃料電池セル１０は、固体電解質層２と、空気極３と、燃料極４と、中間層５とを備える。第１実施形態の燃料電池セル１との構成の違いは、中間層５の有無のみであるので、中間層５以外の構成について、第１実施形態と同じ部位には、同じ参照符号を付して説明を省略する。
【００４３】
本実施形態の燃料電池セル１０は、図２に示すように、固体電解質層２と燃料極４との間に、セリア系固溶体からなる中間層５を設けている。
【００４４】
安定化ジルコニアは、特に６５０℃以下のような温度域では、燃料極４での反応活性がセリア系固溶体よりも低く、また、安定化ジルコニアは空気極３に含まれるＳｒ、Ｃｏなどと反応し、電極の反応活性を低下させる。これらの原因により、セリア系固溶体層２ａと安定化ジルコニア層２ｂを積層した固体電解質層２を備える燃料電池セルでは、セリア系固溶体単体よりも電極反応の分極抵抗が大きくなる。
【００４５】
ここで、安定化ジルコニア層２ｂと燃料極４との間にセリア系固溶体からなる中間層５を設けることにより、電極反応における分極抵抗の上昇を防止することができる。中間層５を構成する材料としては、セリア系固溶体層２ａと同様の材料を用いることができる。また、中間層５の形成方法は、従来公知のセラミックス成膜方法を用いることができるが、安定化ジルコニア層２ｂと同様に、エアロゾルデポジション法を用いて形成することが好ましい。本実施形態の燃料電池セル１０は、安定化ジルコニア層２ｂ、空気極３、燃料極４および中間層５をエアロゾルデポジション法によって形成する。
【００４６】
中間層５の厚さは、燃料電池特性への影響が小さいので特に限定されないが、たとえば０．１〜１μｍで十分に分極抵抗の上昇防止効果を発揮する。なお、図２では、安定化ジルコニア層２ｂと燃料極４との間にセリア系固溶体からなる中間層５を設けたが、安定化ジルコニア層２ｂ側に空気極３を設け、セリア系固溶体層２ａ側に燃料極４を設ける場合には、安定化ジルコニア層２ｂと空気極３との間にセリア系固溶体からなる中間層を設けることができる。この場合にも、図２の場合と同様に、電極反応における分極抵抗の上昇を防止することができる。
【実施例】
【００４７】
セリア系固溶体層２ａと安定化ジルコニア層２ｂの原料は、市販のＧＤＣ（Ｇｄ０．１Ｃｅ０．９Ｏ１．９５）とＹＳＺ（ＺｒＯ２−８ｍｏｌ％Ｙ２Ｏ３）をそれぞれ用いた。燃料極４の材料は、上記ＧＤＣ原料粉末と市販のＮｉＯ原料粉末とをＮｉ対ＧＤＣの体積比が１：１になるように混合したものを用いた。空気極３の材料は、市販のぺロブスカイト型固溶体ＬＳＣＦ(Ｌａ０．６Ｓｒ０．４Ｃｏ０．８Ｆｅ０．２Ｏ３)を用いた。中間層５の材料は、上記ＧＤＣを用いた。
【００４８】
（実施例１）
ＧＤＣ原料粉末をプレス成形したのち、１３００℃で焼成して緻密質のセリア系固溶体ペレット（直径２０ｍｍ、厚み１．５ｍｍ）を作製した。作製したペレットをセリア系固溶体層２ａとして一方面上にＡＤ法により安定化ジルコニア層２ｂとなるＹＳＺ層を形成した。一部の試料については、ＹＳＺ層形成後に、表１に示す温度で２時間加熱処理した。
【００４９】
さらにＹＳＺ層の上に、ＡＤ法により燃料極４となるＮｉＯ−ＧＤＣ層を厚み３μｍで形成した。ＧＤＣペレットのＹＳＺ層とは反対側の面に、空気極３となる多孔質ＬＳＣＦ電極層２０μｍを、ＡＤ法で形成した。また、一部の試料については、ＹＳＺ層の上に、ＡＤ法により中間層５となるＧＤＣ層を厚み０．２μｍで形成し、このＧＤＣ層の上にＡＤ法で燃料極４となるＮｉＯ−ＧＤＣ層を形成した。
【００５０】
上記のような構成を基に、表１に示すようにＹＳＺ層の厚み、加熱処理の温度および中間層の有無を種々変更して各サンプルを作製した。
【００５１】
＜評価方法＞
得られた各サンプルを６５０℃で、空気側は空気を流し、燃料側は３％Ｏ２を混合したＨ２ガスを流して２４時間発電試験を行い、開回路電圧（ＯＣＶ）を測定した。ＯＣＶは、空気極と燃料極との間を、ＧＲＡＰＨＴＥＣ社製のクイックスタート（ＧＬ２００−ＵＭ−８０１）により測定して求めた。
【００５２】
電気化学測定装置（ＥＣＯ  ＣＨＥＭＩＥ社製  ＡＵＴＬＡＢ  ＰＧＳＴＡＴ３０２）を用いて、各サンプルのインピーダンスを測定し、コール・コールプロットからセルの実抵抗率、分極抵抗率を測定した。
【００５３】
ＹＳＺ層の厚み測定およびＹＳＺ層中のセリウムの存在深さは、発電試験後に透過型電子顕微鏡観察およびＥＤＳ（エネルギー分散型Ｘ線分析）による組成分析により測定した。ＧＤＣ層とＹＳＺ層の界面付近の組成分析は、ＧＤＣ層の影響を受けやすいため、界面から１００ｎｍの範囲以内でＣｅを検出した試料と検出していない試料と合わせて、Ｃｅの存在深さを＜０．１μｍとした。
これらの評価結果を表１に示す。
【００５４】
【表１】
0005415994.tif 000002
【００５５】
（実施例２）
実施例１のＧＤＣペレットの一方面上に、ＬＳＣＦを含有するペーストを印刷して１０００℃で焼き付け、厚み２００μｍの空気極３としたのち、ＧＤＣペレットの反対面にＡＤ法により安定化ジルコニア層２ｂとなるＹＳＺ層、中間層５となる０．２μｍのＧＤＣ層、燃料極４となる３μｍのＮｉＯ−ＧＤＣ電極層を順に形成した。一部のサンプルは、ＹＳＺ層形成後に１０００℃で２時間加熱処理を施した。
【００５６】
上記のような構成を基に、表２に示すようにＹＳＺ層の厚み、加熱処理の有無を種々変更して各サンプルを作製した。
【００５７】
実施例１と同じ評価方法により評価し、得られた評価結果を表２に示す。
【００５８】
【表２】
0005415994.tif 000003
【００５９】
（実施例３）
燃料極４となるＮｉＯ−ＧＤＣ電極材料の１２００℃仮焼体に、スラリーディッピングによりＧＤＣをコーティングし、１３５０℃で同時焼結した。セリア系固溶体層２ａとなるＧＤＣ層の厚みは約５０μｍであった。そして、ＧＤＣ層にＡＤにより安定化ジルコニア層２ｂとなるＹＳＺ層、中間層５となるＧＤＣ層（厚み０．５μｍ）、空気極３となるＬＳＣＦ層（厚み２０μｍ）の順で成膜した。一部のサンプルは、ＹＳＺ層形成後に表３に示す温度で２時間加熱処理を施した。
【００６０】
上記のような構成を基に、表３に示すようにＹＳＺ層の厚み、加熱処理の温度および中間層の有無を種々変更して各サンプルを作製した。
実施例１と同じ評価方法により評価し、得られた評価結果を表３に示す。
【００６１】
【表３】
0005415994.tif 000004
【００６２】
表１〜３において、サンプルＮｏ．２〜６，９〜１２，１６〜２９は、本発明の実施例であり、サンプルＮｏ．１，７，８，１３〜１５は、比較例である。
【００６３】
本発明の実施例となる各サンプルは、実抵抗および分極抵抗がセリア系固溶体単体電解質セルより大幅な上昇が見られず、ＯＣＶが１．０１〜１．１２Ｖに上昇していることがわかる。しかし、比較例の試料Ｎｏ．１は安定化ジルコニア層がないので、ＯＣＶが０．９Ｖと低かった。また比較例の試料Ｎｏ．７，８は、ＹＳＺ層の厚みが１μｍ未満と薄いため、ＯＣＶが１Ｖよりも低かった。また比較例の試料Ｎｏ，１３〜１５は、加熱処理温度が１２００℃を超える高温であったため、安定化ジルコニア層中のセリウムの存在深さが０．３以上と大きくなり、実抵抗率が大幅に上昇した。
【符号の説明】
【００６４】
１，１０  固体電解質形燃料電池セル
２  固体電解質層
２ａ  セリア系固溶体層
２ｂ  安定化ジルコニア層
３  空気極
４  燃料極
５  中間層
【図１】
0005415994.tif 000005
【図２】
0005415994.tif 000006